(57)【要約】【課題】表層塗膜層から露出している下地塗膜層に膨らみがなくて色が鮮明になるため、意匠品質及び信頼性に優れた加飾部品の製造方法を提供する。【解決手段】本発明の加飾部品１１の製造方法は、第１及び第２下地塗膜層形成工程、表層塗膜層形成工程、レーザ加飾工程を含む。第１下地塗膜層形成工程では、樹脂基材１２の表面上に、明度が７０以上の高明度色で着色された第１の下地塗膜層２１Ｂを形成する。第２下地塗膜層形成工程では、第１の下地塗膜層２１Ｂ上に、有彩色で着色された第２の下地塗膜層２１Ｃを形成する。表層塗膜層形成工程では、第２の下地塗膜層２１Ｃ上に、明度が２０以下の低明度色で着色された表層塗膜層３１を形成する。レーザ加飾工程では、表層塗膜層３１に対する赤外線レーザの照射によって、表層塗膜層３１を貫通して第２の下地塗膜層２１Ｃを部分的に露出させる第１のレーザ加工溝２２を形成し、部品表面に微細な装飾を施す。【選択図】図３
2019005944.tif 000002
【特許請求の範囲】
【請求項１】
樹脂基材の表面上に、複数層の下地塗膜層が形成され、前記下地塗膜層上に、前記下地塗膜層よりも明度が低い色で着色された表層塗膜層が形成され、前記表層塗膜層に対するレーザ照射により部品表面に微細な装飾が施された加飾部品を製造する方法であって、
前記樹脂基材の表面上に、明度が７０以上の高明度色で着色された第１の下地塗膜層を形成する第１下地塗膜層形成工程と、
前記第１の下地塗膜層上に、有彩色で着色された少なくとも１層の第２の下地塗膜層を形成する第２下地塗膜層形成工程と、
前記第２の下地塗膜層上に、明度が２０以下の低明度色で着色された前記表層塗膜層を形成する表層塗膜層形成工程と、
前記表層塗膜層に対する赤外線レーザの照射によって、前記表層塗膜層を貫通して前記第２の下地塗膜層を部分的に露出させる第１のレーザ加工溝を形成することにより、前記部品表面に微細な装飾を施すレーザ加飾工程と
を含むことを特徴とする加飾部品の製造方法。
【請求項２】
前記第１下地塗膜層形成工程では、明度が７０以上の白色、乳白色、灰白色または象牙色で着色された前記第１の下地塗膜層を形成することを特徴とする請求項１に記載の加飾部品の製造方法。
【請求項３】
前記レーザ加飾工程では、前記表層塗膜層の表面に、前記第１のレーザ加工溝よりも深さが浅く、前記表層塗膜層を貫通してない第２のレーザ加工溝をさらに形成することを特徴とする請求項１または２に記載の加飾部品の製造方法。
【請求項４】
前記レーザ加飾工程では、前記第１のレーザ加工溝の形成を行った後に前記第２のレーザ加工溝の形成を行うことを特徴とする請求項３に記載の加飾部品の製造方法。
【請求項５】
レーザ加工溝により部品表面に微細な装飾が施された加飾部品であって、
樹脂基材と、
前記樹脂基材の表面上に形成され、明度が７０以上の高明度色で着色された第１の下地塗膜層と、
前記第１の下地塗膜層の表面上に形成され、有彩色で着色された少なくとも１層の第２の下地塗膜層と、
前記第２の下地塗膜層上に形成され、明度が２０以下の低明度色で着色された表層塗膜層とを備え、
前記表層塗膜層を貫通し、前記第２の下地塗膜層を部分的に露出させる第１のレーザ加工溝を有するとともに、
前記第２の下地塗膜層において前記第１のレーザ加工溝の直下に位置する露出領域の粗さ（Ｒａ）が、２μｍ以下である
ことを特徴とする加飾部品。
【請求項６】
前記第１の下地塗膜層は、明度が７０以上の白色、乳白色、灰白色または象牙色で着色されていることを特徴とする請求項５に記載の加飾部品。
【請求項７】
前記第２の下地塗膜層において前記第１のレーザ加工溝の直下に位置していない非露出領域が存在するとともに、前記樹脂基材の表面を基準とする前記非露出領域の表面までの高さの平均値を１００としたとき、前記樹脂基材の表面を基準とする前記露出領域の表面までの高さの平均値が、１００以上１３０以下であることを特徴とする請求項６に記載の加飾部品。
【請求項８】
前記第２の下地塗膜層は、明度が３０以上かつ彩度が４０以上の有彩色で着色されていることを特徴とする請求項６または７に記載の加飾部品。
【請求項９】
前記表層塗膜層の厚さは、前記第２の下地塗膜層よりも厚いことを特徴とする請求項６乃至８のいずれか１項に記載の加飾部品。
【請求項１０】
前記第１のレーザ加工溝よりも深さが浅く、前記表層塗膜層を貫通していない第２のレーザ加工溝をさらに有することを特徴とする請求項６乃至９のいずれか１項に記載の加飾部品。
【請求項１１】
前記第１のレーザ加工溝の幅は、前記第２のレーザ加工溝の幅よりも広いことを特徴とする請求項１０に記載の加飾部品。
【発明の詳細な説明】
【技術分野】
【０００１】
本発明は、塗膜層に対するレーザ照射により部品表面に微細な装飾が施された加飾部品及びその製造方法に関するものである。
【背景技術】
【０００２】
従来、自動車用の内装部品などの分野では、デザイン性や品質を高める目的で、樹脂基材の表面に積層された塗膜層に文字や柄などの装飾を加えるようにした加飾部品（例えば、コンソールボックス、インストルメントパネル、アームレストなど）が多く実用化されている。
【０００３】
そのような加飾部品の製造方法としては、例えば特許文献１に記載された技術が従来知られている。この特許文献には、下層ほど色合いが濃い積層塗膜層をあらかじめ形成しておき、その積層塗膜層をレーザ加工にて異なる深さで選択的に加工することにより、木目模様を模した絵柄を描くことが開示されている。またこのようなレーザ加工を行う場合には、設備コスト低減の観点から、比較的安価な赤外線レーザ加工装置（例えばレーザ波長が１０６４ｎｍ）を用いることが好ましいと考えられている。
【先行技術文献】
【特許文献】
【０００４】
【特許文献１】特開２０１０−６３９９３号公報
【発明の概要】
【発明が解決しようとする課題】
【０００５】
ところで、自動車用の内装部品の場合、デザイン性やコスト性などを考慮して樹脂基材を黒色等の濃色とすることが多く、表層塗膜層についてもそれに合わせて同系色（通常は黒色）とするのが一般的である。そしてこのような構成を採用した場合、黒色の表層塗膜層の表面に微細なレーザ加工を施して、部品表面を加飾することが行われている。なお、黒色の表層塗膜層に対する赤外線レーザ加工には、黒色であるため加工が容易というメリットがある反面、有彩色を表現できないというデメリットがある。そこで、本願発明者らは、黒色の表層塗膜層の下層に例えば赤色などの有彩色で着色された明度・彩度が高い下地塗膜層を配しておき、表層塗膜層のみにレーザ加工溝を形成して、有彩色の下地塗膜層を露出させることで、黒地に部分的に鮮やかなアクセントを与える加飾法を検討している。
【０００６】
しかしながら、黒色の表層塗膜層をレーザ加工で除去すると、黒色などの濃色で着色された樹脂基材がレーザ光のエネルギーを吸収し、基材表面の樹脂がガス化して気泡を生じる結果、下地塗膜層の表面が膨らんでしまうという問題があった。この場合、下地塗膜層の平坦度低下による反射率の低下や、気泡混入による白濁等といった理由により、色が不鮮明になりコントラストが弱くなるため、意匠品質のよい加飾部品を得ることが困難になることが予想される。また、樹脂基材に対する下地塗膜層の密着性が低下することから、信頼性の高い加飾部品を得ることが困難になることが予想される。
【０００７】
本発明は上記の課題に鑑みてなされたものであり、その目的は、表層塗膜層から露出している下地塗膜層に膨らみがなくて色が鮮明になるため、意匠品質及び信頼性に優れた加飾部品及びその製造方法を提供することにある。
【課題を解決するための手段】
【０００８】
上記課題を解決するために、手段１に記載の発明は、樹脂基材の表面上に、複数層の下地塗膜層が形成され、前記下地塗膜層上に、前記下地塗膜層よりも明度が低い色で着色された表層塗膜層が形成され、前記表層塗膜層に対するレーザ照射により部品表面に微細な装飾が施された加飾部品を製造する方法であって、前記樹脂基材の表面上に、明度が７０以上の高明度色で着色された第１の下地塗膜層を形成する第１下地塗膜層形成工程と、前記第１の下地塗膜層上に、有彩色で着色された少なくとも１層の第２の下地塗膜層を形成する第２下地塗膜層形成工程と、前記第２の下地塗膜層上に、明度が２０以下の低明度色で着色された前記表層塗膜層を形成する表層塗膜層形成工程と、前記表層塗膜層に対する赤外線レーザの照射によって、前記表層塗膜層を貫通して前記第２の下地塗膜層を部分的に露出させる第１のレーザ加工溝を形成することにより、前記部品表面に微細な装飾を施すレーザ加飾工程とを含むことを特徴とする加飾部品の製造方法をその要旨とする。
【０００９】
従って、手段１に記載の発明によると、レーザ加飾工程において表層塗膜層に対して赤外線レーザを照射すると、表層塗膜層が部分的に除去されて第１のレーザ加工溝が形成され、その第１のレーザ加工溝に対応した箇所にて第２の下地塗膜層が露出する。ここでは、明度が７０以上の高明度色で着色された第１の下地塗膜層が樹脂基材上に形成されていることから、レーザ加飾工程において赤外線レーザが当該第１の下地塗膜層によって反射され、熱の吸収が回避される。このため、樹脂基材がガス化せず、気泡の発生による膨れが生じにくい。ゆえに、第１のレーザ加工溝から露出している第２の下地塗膜層の露出領域の平坦度が高くなる結果、色が鮮明でコントラストが強い露出領域とすることができ、意匠品質のよい加飾部品を得ることが可能となる。また、樹脂基材に対する下地塗膜層の密着性の低下も来さないことから、信頼性の高い加飾部品を得ることが可能となる。
【００１０】
手段２に記載の発明は、上記手段１において、前記第１下地塗膜層形成工程では、明度が７０以上の白色、乳白色、灰白色または象牙色で着色された前記第１の下地塗膜層を形成することをその要旨とする。
【００１１】
従って、手段２に記載の発明によると、第１の下地塗膜層によって赤外線レーザを確実に反射することができる。ゆえに、樹脂基材のガス化に起因する気泡の発生を確実に防止することができる。
【００１２】
手段３に記載の発明は、上記手段１または２において、前記レーザ加飾工程では、前記表層塗膜層の表面に、前記第１のレーザ加工溝よりも深さが浅く、前記表層塗膜層を貫通してない第２のレーザ加工溝をさらに形成することをその要旨とする。
【００１３】
従って、手段３に記載の発明によると、第２のレーザ加工溝を追加することによって、より複雑かつ精緻な意匠を表現できるため、意匠品質をよりいっそう向上させることができる。
【００１４】
手段４に記載の発明は、上記手段３において、前記レーザ加飾工程では、前記第１のレーザ加工溝の形成を行った後に前記第２のレーザ加工溝の形成を行うことをその要旨とする。
【００１５】
仮に相対的に深い第１のレーザ加工溝の形成を後で行い、相対的に浅い第２のレーザ加工溝の形成を先に行うと、第１のレーザ加工溝の加工時に多くのガスが発生することで第２のレーザ加工溝が煤を被ってしまい、光沢の低下を来すおそれがある。これに対して、手段４に記載の発明によると、第１のレーザ加工溝の形成を先に行ってしまうことで、第２のレーザ加工溝が煤を被ることがなくなり、光沢の低下を来すおそれがなくなる。よって、第２のレーザ加工溝がくっきりと表れた意匠品質の高い加飾部品を得ることができる。
【００１６】
手段５に記載の発明は、レーザ加工溝により部品表面に微細な装飾が施された加飾部品であって、樹脂基材と、前記樹脂基材の表面上に形成され、明度が７０以上の高明度色で着色された第１の下地塗膜層と、前記第１の下地塗膜層の表面上に形成され、有彩色で着色された少なくとも１層の第２の下地塗膜層と、前記第２の下地塗膜層上に形成され、明度が２０以下の低明度色で着色された表層塗膜層とを備え、前記表層塗膜層を貫通し、前記第２の下地塗膜層を部分的に露出させる第１のレーザ加工溝を有するとともに、前記第２の下地塗膜層において前記第１のレーザ加工溝の直下に位置する露出領域の粗さ（Ｒａ）が、２μｍ以下であることを特徴とする加飾部品をその要旨とする。
【００１７】
従って、手段５に記載の発明によると、第１のレーザ加工溝から露出している第２の下地塗膜層の露出領域の粗さ（Ｒａ）が２μｍ以下であることから、露出領域の平坦度が高くなっている。ゆえに、色が鮮明でコントラストが強い露出領域とすることができ、意匠品質のよい加飾部品を得ることが可能となる。また、樹脂基材に対する下地塗膜層の密着性の低下も来さないことから、信頼性の高い加飾部品を得ることが可能となる。
【００１８】
ここで、「第２の下地塗膜層の露出領域の粗さ（Ｒａ）が２μｍ以下」とは、第１のレーザ加工溝の短手方向に沿って第２の下地塗膜層の露出領域をレーザ顕微鏡で１００μｍの長さ分を測ったときの算術平均粗さ（Ｒａ）が、２μｍ以下であることであると定義する。なお、第２の下地塗膜層における露出領域の最大高さ（Ｒｙ）が、７μｍ以下であってもよい。また、第２の下地塗膜層における露出領域の十点平均粗さ（Ｒｚ）が、８μｍ以下であってもよい。その理由は、Ｒａ、Ｒｙ、Ｒｚの値が上記範囲を超えると、露出領域の平坦度が低くなってしまい、色が鮮明でコントラストが強い露出領域となりにくくなるからである。
【００１９】
手段６に記載の発明は、上記手段５において、前記第１の下地塗膜層は、明度が７０以上の白色、乳白色、灰白色または象牙色で着色されていることをその要旨とする。
【００２０】
手段７に記載の発明は、上記手段５または６において、前記第２の下地塗膜層において前記第１のレーザ加工溝の直下に位置していない非露出領域が存在するとともに、前記樹脂基材の表面を基準とする前記非露出領域の表面までの高さの平均値を１００としたとき、前記樹脂基材の表面を基準とする前記露出領域の表面までの高さの平均値が、１００以上１３０以下であることをその要旨とする。
【００２１】
従って、手段７に記載の発明によると、非露出領域の表面までの高さの平均値を１００としたときの、露出領域の表面までの高さの平均値が上記範囲内であるものは、露出領域における膨らみの度合いが小さいと言えるため、露出領域の平坦度が高くなっている。ゆえに、色が鮮明でコントラストが強い露出領域とすることができ、意匠品質のよい加飾部品を得ることが可能となる。また、樹脂基材に対する下地塗膜層の密着性の低下も来さないことから、信頼性の高い加飾部品を得ることが可能となる。
【００２２】
手段８に記載の発明は、上記手段６または７において、前記第２の下地塗膜層は、明度が３０以上かつ彩度が４０以上の有彩色で着色されていることをその要旨とする。
【００２３】
従って、手段８に記載の発明によると、第２の下地塗膜層の明度及び彩度を上記範囲内としていることから、色が鮮明でコントラストが強い露出領域を確実に形成することができる。なお、第２の下地塗膜層は、明度が３０以上かつ彩度が４５以上の有彩色で着色されていることがよりよく、明度が３５以上かつ彩度が５０以上の有彩色で着色されていることが最もよい。
【００２４】
手段９に記載の発明は、上記手段６乃至８のいずれか１項において、前記表層塗膜層の厚さは、前記第２の下地塗膜層よりも厚いことをその要旨とする。
【００２５】
仮に表層塗膜層の厚さを第２の下地塗膜層よりも薄くしてしまうと、表層塗膜層に最表における保護層としての機能を十分に付与できなくなるおそれがある。加えて、第２の下地塗膜層はコントラストの付与を目的とするものであることから必要最小限の厚さでよいが、不必要な厚さ分が増加することにより、結果的に製造コスト高などを招くおそれがある。これに対して、手段９に記載の発明によると、表層塗膜層の厚さを第２の下地塗膜層よりも厚くしているため、表層塗膜層に最表における保護層としての機能を付与できるとともに、第２の下地塗膜層の不必要な厚さ分の増加を防止することで製造コスト高を回避することができる。ここで、前記表層塗膜層の厚さは２０μｍ〜４０μｍ、前記第２の下地塗膜層の厚さは１０μｍ〜２０μｍであることが好ましい。
【００２６】
手段１０に記載の発明は、上記手段６乃至９のいずれか１項において、前記第１のレーザ加工溝よりも深さが浅く、前記表層塗膜層を貫通していない第２のレーザ加工溝をさらに有することをその要旨とする。
【００２７】
従って、手段１０に記載の発明によると、第２のレーザ加工溝を追加することによって、より複雑かつ精緻な意匠を表現できるため、意匠品質をよりいっそう向上させることができる。
【００２８】
手段１１に記載の発明は、上記手段１０において、前記第１のレーザ加工溝の幅は、前記第２のレーザ加工溝の幅よりも広いことをその要旨とする。
【００２９】
第１及び第２のレーザ加工溝の両方を形成するにあたり、第１のレーザ加工溝の幅を第２のレーザ加工溝の幅よりも狭くしようとすると、第１のレーザ加工溝の形成が困難になるばかりでなく、第２の下層塗膜層によりコントラストを十分に付与できなくなるおそれがある。これに対し、手段９に記載の発明によると、第１及び第２のレーザ加工溝の形成を各々容易に行うことができるとともに、第２の下層塗膜層によりコントラストを十分に付与することができ意匠品質も向上する。
【発明の効果】
【００３０】
以上詳述したように、請求項１〜４に記載の発明によると、表層塗膜層から露出している第２の下地塗膜層に膨らみがなくて色が鮮明になるため、意匠品質及び信頼性に優れた加飾部品を比較的容易にかつ安価に製造できる方法を提供することができる。また、請求項５〜１１に記載の発明によると、表層塗膜層から露出している第２の下地塗膜層に膨らみがなくて色が鮮明になるため、意匠品質及び信頼性に優れた加飾部品を提供することができる。
【図面の簡単な説明】
【００３１】
【図１】本発明を具体化した実施形態のレーザ加飾装置を示す概略図。
【図２】実施形態の自動車用内装部品を示す部分拡大平面図。
【図３】実施形態の自動車用内装部品を示す要部拡大断面図。
【図４】実施形態の自動車用内装部品の製造工程を説明するための要部拡大断面図。
【図５】実施形態の自動車用内装部品の製造工程を説明するための要部拡大断面図。
【図６】実施形態の自動車用内装部品の製造工程を説明するための要部拡大断面図。
【図７】実施形態の自動車用内装部品の製造工程を説明するための要部拡大断面図。
【図８】実施形態の自動車用内装部品の製造工程を説明するための要部拡大断面図。
【図９】実施形態の自動車用内装部品の製造工程を説明するための要部拡大断面図。
【図１０】左欄は従来の自動車用内装部品における第１のレーザ加工溝の平面拡大写真及び３Ｄイメージ図、右欄は実施形態の自動車用内装部品における第１のレーザ加工溝の平面拡大写真及び３Ｄイメージ図。
【図１１】比較例である従来の自動車用内装部品を示す要部拡大断面図。
【発明を実施するための形態】
【００３２】
以下、本発明を自動車用内装部品及びその製造方法に具体化した一実施の形態を図１〜図１１に基づき詳細に説明する。
【００３３】
図２、図３に示されるように、本実施形態の自動車用内装部品１１（加飾部品）は、立体形状をなす樹脂基材１２と、その樹脂基材１２の表面１３を被覆するように積層形成された複数の塗膜層（第１の下地塗膜層２１Ｂ、第２の下地塗膜層２１Ｃ、表層塗膜層３１）とを備えている。本実施形態の樹脂基材１２は、平坦な形状の主部１４とそれに連続して配置された一対の側部１５とを備えるものとして描かれている（図１参照）。主部１４と一対の側部１５とがなす角度は約９０°であることから、この樹脂基材１２は断面略コ字状を呈している。本実施形態の自動車用内装部品１１は、例えば自動車のドアのアームレストを構成する部品である。
【００３４】
本実施形態における樹脂基材１２としては、例えばＡＢＳ樹脂などを用いて成形されたものが使用される。このほかにも、例えばＰＣ樹脂や、上記ＡＢＳ樹脂と上記ＰＣ樹脂との混合物である樹脂材料を選択することも可能である。なお、樹脂基材１２の色については特に限定されず、製品の性質や種類等に任意の色の樹脂材料を選択することが可能であるが、ここでは黒色のものを選択している。
【００３５】
樹脂基材１２の表面１３上には、第１の下地塗膜層２１Ｂが形成されている。第１の下地塗膜層２１Ｂは、明度が７０以上の高明度色（具体的には、明度が８０以上の白色、明度が７０以上の乳白色、明度が７０以上の灰白色、若しくは明度が７０以上の象牙色（いわゆるアイボリー）など）で着色された塗膜層からなる。本実施形態において具体的には、明度が約９０である白色の顔料の添加によって白色で着色された第１の下地塗膜層２１Ｂが形成されている。ちなみに、第１の下地塗膜層２１Ｂを着色するときの「明度が７０以上の高明度色」としては、全く彩度を有しない色のみの選択に限定されるわけでなく、僅かに彩度を有する色を選択しても差し支えない。
【００３６】
ここで、第１の下地塗膜層２１Ｂの厚さは特に限定されず任意であるが、少なくとも５μｍ以上の厚さに設定されることが好ましい。その理由は、第１の下地塗膜層２１Ｂの厚さが薄すぎると、レーザ加飾工程において赤外線レーザＬ１が当該第１の下地塗膜層２１Ｂによって十分に反射されず、赤外線レーザＬ１が樹脂基材１２側まで透過し、そこで熱吸収されるリスクが高くなるからである。この場合、樹脂基材１２のガス化を効果的に防止することができなくなり、気泡の発生による膨れが生じやすくなるおそれがある。このような事情に鑑みて、第１の下地塗膜層２１Ｂの厚さは、具体的には１０μｍ〜３０μｍ（本実施形態では約１５μｍ〜２０μｍ）に設定されることがより好ましい。ちなみに、第１の下地塗膜層２１Ｂは赤外線レーザＬ１を反射する性能の付与を目的とするものであることから必要最小限の厚さでよいが、不必要な厚さ分が増加することにより（例えば３０μｍ超とすることにより）、結果的に製造コスト高などを招くおそれがあるからである。
【００３７】
第１の下地塗膜層２１Ｂの表面上には、白黒以外の色であって有彩色で着色された第２の下地塗膜層２１Ｃが形成されており、具体的には、赤色の顔料の添加によって赤色で着色された第２の下地塗膜層２１Ｃが形成されている。本実施形態の第２の下地塗膜層２１Ｃは、明度が約９０かつ彩度が約９０の赤色に着色されている。
【００３８】
第２の下地塗膜層２１Ｃ上には、明度が２０以下の低明度色で着色された表層塗膜層３１が形成されており、具体的には、黒色顔料であるカーボンブラックの添加（ここでは４体積％以上の含有量で添加）によって、明度が約１８かつ彩度が約２の黒色で着色された表層塗膜層３１が形成されている。なお、本実施形態では黒色の顔料を用いて表層塗膜層３１を着色しているが、明度が２０以下という条件を満たすことができるのであれば、黒以外の濃色（例えば黒緑色や黒茶色など）で着色してもよい。具体的には、黒色の顔料と黒色以外の濃い有彩色の顔料とを適宜混合して添加することで、表層塗膜層３１を着色してもよい。
【００３９】
表層塗膜層３１の厚さは第２の下地塗膜層２１Ｃの厚さよりも厚くなるように設定され、具体的には前者が２０μｍ〜４０μｍ（本実施形態では約３０μｍ）、後者が１０μｍ〜２０μｍ（本実施形態では約１５μｍ）となるように設定されている。仮に表層塗膜層３１の厚さを第２の下地塗膜層２１Ｃよりも薄くしてしまうと、表層塗膜層３１に最表における保護層としての機能を十分に付与できなくなるおそれがあるほか、第２のレーザ加工溝３２の形成が困難になるおそれがあるからである。加えて、第２の下地塗膜層２１Ｃはコントラストの付与を目的とするものであることから必要最小限の厚さでよいが、不必要な厚さ分が増加することにより、結果的に製造コスト高などを招くおそれがあるからである。
【００４０】
図２、図３に示されるように、本実施形態の表層塗膜層３１には、２種類のレーザ加工溝２２、３２がそれぞれ多数形成されている。より詳しく言うと、図２に示されるように、表層塗膜層３１の表面には矩形状をした２つの描画パターンが設定されている。そのうちの一方の描画パターンには、２種類のレーザ加工溝２２、３２が含まれており、これに属する複数の第２のレーザ加工溝３２は右斜め上方向に向かって平行に描画されている。他方の描画パターンには１種類のレーザ加工溝３２のみが含まれており、これに属する複数の第２のレーザ加工溝３２は左斜め上方向に向かって平行に描画されている。なお、これら２つの描画パターンは１つおきにレイアウトされている。
【００４１】
図３に示されるように、第１のレーザ加工溝２２は、表層塗膜層３１を完全に貫通し、赤色を呈する第２の下地塗膜層２１Ｃの表面を部分的に露出させている。本実施形態における第１のレーザ加工溝２２は、平面視でＬ字状となるように形成されている。一方、第２のレーザ加工溝３２は、第１のレーザ加工溝２２よりも深さが浅く、表層塗膜層３１を貫通しない状態で形成されている。具体的には、第１のレーザ加工溝３２の深さが２０μｍ〜４０μｍ（本実施形態では約３０μｍ）であるのに対し、第２のレーザ加工溝３２の深さは５μｍ〜１５μｍ（本実施形態では約１０μｍ）とされている。また、第１のレーザ加工溝２２の幅ｗ１は第２のレーザ加工溝３２の幅ｗ２よりも広くなっており、具体的には前者が８０μｍ〜１５０μｍ（本実施形態では約１００μｍ）、後者が５０μｍ〜１００μｍ（本実施形態では約７０μｍ）となるように設定されている。
【００４２】
ここで、第２の下地塗膜層２１Ｃにおいて第１のレーザ加工溝２２の直下に位置する露出領域２６は、比較的平坦な表面を有しており、算術平均粗さ（Ｒａ）が２μｍ以下となっている。また、露出領域２６の最大高さ（Ｒｙ）は７μｍ以下、十点平均粗さ（Ｒｚ）は８μｍ以下となっている。さらに、第２の下地塗膜層２１Ｃにおいて第１のレーザ加工溝２２の直下に位置していない非露出領域２７が存在するとともに、樹脂基材１２の表面１３を基準とする非露出領域２７の表面までの高さｈ２の平均値を１００としたとき、樹脂基材１２の表面１３を基準とする露出領域２６の表面までの高さｈ１の平均値は、１００以上１３０以下となっている。
【００４３】
図１には、加飾前の自動車用内装部品１１に柄を付与する際に用いるレーザ加飾装置４１が示されている。本実施形態のレーザ加飾装置４１は、自動車用内装部品１１を支持する支持台４２と、支持台４２を移動させて自動車用内装部品１１の姿勢等を変更するワーク変位ロボット４３と、自動車用内装部品１１の加飾面に赤外線レーザＬ１を照射するレーザ照射装置４４と、ワーク変位ロボット４３及びレーザ照射装置４４を駆動制御する制御装置４５とを備えている。
【００４４】
ワーク変位ロボット４３は、ロボットアーム４６を備え、その先端に支持台４２が支持されている。ワーク変位ロボット４３は、ロボットアーム４６を駆動することで、支持台４２を上下方向、左右方向及び回転方向に移動させ、自動車用内装部品１１の位置や姿勢を変更する。その結果、自動車用内装部品１１の加飾面に対する赤外線レーザＬ１の照射位置や照射角度が変更されるようになっている。
【００４５】
レーザ照射装置４４は、所定波長の赤外線レーザＬ１（例えば波長が１０６４ｎｍのＹＶＯ４レーザ）を発生させるレーザ発生部５１と、赤外線レーザＬ１を偏向させるレーザ偏向部５２と、レーザ発生部５１及びレーザ偏向部５２を制御するレーザ制御部５３とを備えている。レーザ偏向部５２は、レンズ５４と反射ミラー５５とを複合させてなる光学系であり、これらレンズ５４及び反射ミラー５５の位置を変更することにより、赤外線レーザＬ１の照射位置や焦点位置を調整するようになっている。レーザ制御部５３は、レーザ発生部５１及びレーザ偏向部５２を制御することで、赤外線レーザＬ１の照射強度、赤外線レーザＬ１の走査速度などのレーザ照射条件を調整する。
【００４６】
制御装置４５は、ＣＰＵ６１、メモリ６２及び入出力ポート６３等からなる周知のコンピュータにより構成されている。制御装置４５は、ワーク変位ロボット４３及びレーザ照射装置４４に電気的に接続されており、各種の駆動信号によってワーク変位ロボット４３及びレーザ照射装置４４を駆動制御する。
【００４７】
制御装置４５のメモリ６２には、自動車用内装部品１１の加飾面に柄を描画するためのプログラムやデータが記憶されている。具体的には、自動車用内装部品１１の三次元形状を示す形状データ、自動車用内装部品１１に描画する柄に応じた柄データなどのデータが記憶されている。また、メモリ６２には、ワーク変位ロボット４３及びレーザ照射装置４４を制御するためのプログラムやデータが記憶されている。
【００４８】
次に、自動車用内装部品１１の製造方法を図４〜図９に基づいて説明する。
【００４９】
まず、ＡＢＳ樹脂を用いて成形された樹脂基材を準備する（図４参照）。そして、この樹脂基材１２の表面１３に、従来公知の手法によって、明度が８０以上の白色、明度が７０以上の乳白色、灰白色若しくは象牙色で着色された第１の下地塗膜層２１Ｂをまず形成する（第１下地塗膜層形成工程；図５）。次に、形成された第１の下地塗膜層２１Ｂ上に、従来公知の手法によって、赤色の顔料の添加によって赤色で着色された第２の下地塗膜層２１Ｃを形成する（第２下地塗膜層形成工程；図６）。次に、形成された第２の下地塗膜層２１Ｃ上に、明度が２０以下の低明度色で着色された表層塗膜層３１を形成する（表層塗膜層形成工程；図７）。その結果、立体形状をなす樹脂基材１２（主部１４及び側部１５）の表面１３側の全体が加飾面となる。
【００５０】
続くレーザ加飾工程では、まず、樹脂基材１２をワーク変位ロボット６１の支持台４２（図１参照）にセットする。次に、ＣＰＵ６１は、レーザ照射を行うためのレーザ照射データをメモリ６２から読み出す。そして、ＣＰＵ６１は、レーザ照射データに基づいて駆動信号を生成し、生成した駆動信号をレーザ照射装置４４に出力する。レーザ照射装置４４は、ＣＰＵ６１から出力された駆動信号に基づいて赤外線レーザＬ１を照射する。なお、レーザ照射装置４４のレーザ制御部５３は、レーザ発生部５１からレーザＬ１を照射させ、所定の画像データのパターンに応じてレーザ偏向部５２を制御する。この制御によって、赤外線レーザＬ１の照射位置及び焦点位置が決定される。以上の制御の結果、所定のレーザ照射がなされ、多数のレーザ加工溝２２，３２からなるレーザ加工溝群が形成される。これにより、図２に示したような所定の柄が付与され、部品表面に微細な装飾が施される。
【００５１】
レーザ加飾工程において、より具体的には以下のような順序でレーザ照射を行う。まず、表層塗膜層３１に対する赤外線レーザＬ１の照射によって、表層塗膜層３１を貫通して第２の下地塗膜層２１Ｃを部分的に露出させる第１のレーザ加工溝２２を形成する（図８参照）。そしてこの後、同じく表層塗膜層３１に対する赤外線レーザＬ１の照射によって、表層塗膜層３１の表面に第１のレーザ加工溝２２よりも深さが浅く、表層塗膜層３１を貫通しない第２のレーザ加工溝３２の形成を行う（図９参照）。このような順序で加工を行えば、第１のレーザ加工溝２２の形成時に発生する煤を第２のレーザ加工溝３２が被ることがなくなり、光沢の低下を来すおそれがなくなるというメリットがある。
【００５２】
そして、本実施形態の自動車用内装部品１１と、比較例である従来の自動車用内装部品とをそれぞれ実際に作製し、観察を行った結果を以下に述べる。図１０の左欄は従来の自動車用内装部品における第１のレーザ加工溝２２の平面拡大写真及び３Ｄイメージ図、右欄は実施形態の自動車用内装部品１１における第１のレーザ加工溝２２の平面拡大写真及び３Ｄイメージ図である。図１１は、比較例である従来の自動車用内装部品を示す要部拡大断面図であり、これにおいては第１の下地塗膜層２１Ｂを備えていない点のみにおいて実施形態と相違している。
【００５３】
図１１に示されるように、比較例の自動車用内装部品では、下地塗膜層（第２の下地塗膜層２１Ｃ）において第１のレーザ加工溝２２の直下に位置する露出領域２６の表面が膨らんでしまい、露出領域２６の平坦性も低下していることが確認された。また、樹脂基材１２において露出領域２６の直下となる部分には気泡Ｂ１が発生していることが確認され、樹脂基材１２と第２の下地塗膜層２１Ｃとの密着性の低下が示唆される結果となった。そして、第２の下地塗膜層２１Ｃの露出領域２６における表面粗さ（即ち、算術平均粗さ（Ｒａ）、最大高さ（Ｒｙ）、十点平均粗さ（Ｒｚ））をレーザ顕微鏡で測定したところ、Ｒａ＝２．７７３μｍ、Ｒｙ＝１０．７４９μｍ、Ｒｚ＝１１．５６９μｍとなった。なお、露出領域２６を平面視で顕微鏡観察したところ、気泡Ｂ１の発生等に起因して表面状態が悪化していることがわかった（図１０の左欄参照）。また、比較例の自動車用内装部品を平面視で肉眼観察したところ、露出領域２６の赤色が不鮮明でコントラストがあまり強くなっていないという印象を受けた。
【００５４】
これに対し、図２、図３に示されるように、本実施形態の自動車用内装部品１１では、第２の下地塗膜層２１Ｃにおいて第１のレーザ加工溝２２の直下に位置する露出領域２６の表面が膨らむことはなく、露出領域２６の平坦性が高い状態を維持していることが確認された。また、樹脂基材１２において露出領域２６の直下となる部分に気泡Ｂ１が全く発生しておらず、樹脂基材１２と下地塗膜層との密着性も好適な状態に維持されていた。そして、第２の下地塗膜層２１Ｃの露出領域２６における表面粗さＲａ、Ｒｙ、Ｒｚをレーザ顕微鏡で測定したところ、Ｒａ＝０．８１４μｍ、Ｒｙ＝２．７６８μｍ、Ｒｚ＝３．２０７μｍとなり、明らかに比較例の数値よりも小さくなっていた。なお、露出領域２６を平面視で顕微鏡観察したところ、表面状態が極めて良いことがわかった（図１０の右欄参照）。また、本実施形態の自動車用内装部品１１を平面視で肉眼観察したところ、露出領域２６の赤色が鮮明でコントラストが強いという印象を受けた。
【００５５】
従って、本実施の形態によれば以下の効果を得ることができる。
【００５６】
（１）本実施形態の自動車用内装部品１１の製造方法では、明度が７０以上の高明度色で着色された第１の下地塗膜層２１Ｂが樹脂基材１２上に形成され、この状態でレーザ加飾工程が実施される。よって、レーザ加飾工程において赤外線レーザＬ１が当該第１の下地塗膜層２１Ｂによって反射され、熱の吸収が回避される。このため、樹脂がガス化せず、気泡の発生による膨れが生じにくい。ゆえに、第１のレーザ加工溝２２から露出している第２の下地塗膜層２１Ｃの露出領域２６の平坦度が高くなる結果、色が鮮明でコントラストが強い露出領域２６とすることができ、意匠品質のよい自動車用内装部品１１を得ることができる。また、樹脂基材１２に対する下地塗膜層の密着性の低下も来さないことから、信頼性の高い自動車用内装部品１１を得ることができる。
【００５７】
（２）本実施形態の製造方法におけるレーザ加飾工程では、第１のレーザ加工溝２２に加えて第２のレーザ加工溝３２が形成されるため、より複雑かつ精緻な意匠を表現できる。ゆえに、意匠品質をよりいっそう向上させることができる。
【００５８】
（３）本実施形態の製造方法におけるレーザ加飾工程では、第１のレーザ加工溝２２の形成を行った後に第２のレーザ加工溝３２の形成を行っている。仮に相対的に深い第１のレーザ加工溝２２の形成を後で行い、相対的に浅い第２のレーザ加工溝３２の形成を先に行うと、第１のレーザ加工溝２２の加工時に多くのガスが発生する。その結果、第２のレーザ加工溝３２が煤を被ってしまい、光沢の低下を来すおそれがある。これに対して、第１のレーザ加工溝２２の形成を先に行ってしまう本実施形態によると、第２のレーザ加工溝３２が煤を被ることがなくなり、光沢の低下を来すおそれがなくなる。よって、第２のレーザ加工溝３２がくっきりと表れた意匠品質の高い自動車用内装部品１１を得ることができる。
【００５９】
（４）本実施形態の自動車用内装部品１１は、有彩色である赤色で着色された第２の下地塗膜層２１Ｃと、下地塗膜層２１上に形成され黒色で着色された表層塗膜層３１とを備えている。また、この自動車用内装部品１１には、表層塗膜層３１を貫通して第２の下地塗膜層２１Ｃを部分的に露出させる第１のレーザ加工溝２２と、第１のレーザ加工溝２２よりも深さが浅く表層塗膜層３１を貫通していない第２のレーザ加工溝３２とが形成されている。また、第２の下地塗膜層２１Ｃにおける露出領域の算術平均粗さ（Ｒａ）が２μｍ以下、最大高さ（Ｒｙ）が７μｍ以下、十点平均粗さ（Ｒｚ）が８μｍ以下であるため、露出領域２６の平坦度が高くなっている。ゆえに、色が鮮明でコントラストが強い露出領域２６とすることができる。
【００６０】
（５）本実施形態の自動車用内装部品１１は、樹脂基材１２の表面１３を基準とする非露出領域２７の表面までの高さｈ２の平均値を１００としたとき、樹脂基材１２の表面１３を基準とする露出領域２６の表面までの高さｈ１の平均値が、好適範囲である１００以上１３０以下（具体的には約１００）となっている。これに対し、比較例の自動車用内装部品ではｈ１が上記好適範囲を大きく超える（具体的には約１５０超）ものとなっている。従って、本実施形態の自動車用内装部品１１は、比較例と比べて露出領域２６における膨らみの度合いが明らかに小さく、その部分の表面の平坦度が高くなっている。ゆえに、色が鮮明でコントラストが強い露出領域とすることができる。
【００６１】
（６）本実施形態の自動車用内装部品１１は、表層塗膜層３１の厚さＤ１は、第２の下地塗膜層２１Ｃの厚さＤ２よりも厚くなっている。仮に表層塗膜層３１の厚さＤ１を下地塗膜層２１の厚さＤ２よりも薄くしてしまうと、表層塗膜層３１に最表における保護層としての機能を十分に付与できなくなるおそれがある。加えて、第２の下地塗膜層２１Ｃはコントラストの付与を目的とするものであることから必要最小限の厚さでよいが、不必要な厚さ分が増加することにより、結果的に製造コスト高などを招くおそれがある。これに対して、表層塗膜層３１の厚さＤ１を第２の下地塗膜層２１Ｃの厚さＤ２よりも厚くした本実施形態によると、表層塗膜層３１に最表における保護層としての機能を付与できるとともに、第２の下地塗膜層２１Ｃの不必要な厚さ分の増加を防止することで製造コスト高を回避することができる。また、第１のレーザ加工溝２２及び第２のレーザ加工溝３２を各々容易に形成することができ、ひいては製造コスト高も回避することができる。
【００６２】
なお、本発明の実施の形態は以下のように変更してもよい。
【００６３】
・上記実施形態では、第２の下地塗膜層２１Ｃは赤色であったが、別の有彩色（例えば、青色、緑色、茶色、橙色、紫色、黄色など）にしてもよい。
【００６４】
・上記実施形態では、第２の下地塗膜層２１Ｃは赤色の塗膜層１層のみであったが、例えば色の異なる塗膜層２層にしてもよい。具体的にいうと、例えば第２の下地塗膜層２１Ｃ、２１Ｃのうち、下層に位置するものを赤色で着色し、上層に位置するものを青色で着色するようにしてもよい。ちなみに、赤色を呈する第２の下地塗膜層２１Ｃは、青色を呈する第２の下地塗膜層２１Ｃに比べて赤外線レーザＬ１のエネルギーを吸収しにくい性質がある。このため、例えば、表層塗膜層３１を貫通して、青色を呈する第２の下地塗膜層２１Ｃを部分的に露出させる第１のレーザ加工溝２２と、表層塗膜層３１及び青色を呈する第２の下地塗膜層２１Ｃを貫通して、赤色を呈する第２の下地塗膜層２１を部分的に露出させることができる。従って、色が鮮明でコントラストが強い２色の露出領域２６を備えた自動車用内装部品１１を得ることができる。なお、青色を呈する第２の下地塗膜層２１Ｃの代わりに、例えば、赤色よりも赤外線レーザＬ１のエネルギーを吸収しやすい性質の色であって、青色以外の有彩色の顔料を含む塗膜層を設けてもよい。あるいは、銀色の顔料と黒色の顔料とを所定割合で混ぜたものを含有させた塗膜層を設けてもよい。
【００６５】
・上記実施形態では、ＹＶＯ４レーザを用いたが、これに限定されず、赤外線レーザを発生しうる他の固体レーザ（例えば、ＹＡＧレーザやルビーレーザ等）を用いてレーザ加工を行うようにしてもよい。
【００６６】
・上記実施形態では、本発明の加飾部品の製造方法を自動車用の内装部品の一種であるドアのアームレストの構成部品の製造方法に具体化したが、これ以外の内装部品、例えばコンソールボックス、インストルメントパネル、センタークラスタ、カップホルダ、グローブボックス、アッパーボックス、アシストグリップなどの構成部品の製造方法に具体化してもよい。勿論、自動車用の内装部品以外に、自動車用の外装部品（ラジエータグリル、エンブレム、マッドガードなど）や、家具や家電などの化粧パネルなどの加飾部品の製造方法に本発明を具体化してもよい。
【００６７】
次に、特許請求の範囲に記載された技術的思想のほかに、前述した実施の形態によって把握される技術的思想を以下に列挙する。
【００６８】
（１）上記手段１乃至１１のいずれかにおいて、前記第２の下地塗膜層において、前記第１のレーザ加工溝の直下にて露出している領域の表面粗さ（Ｒｙ）が、７μｍ以下であること。
（２）上記手段１乃至１１のいずれかにおいて、前記第２の下地塗膜層において、前記第１のレーザ加工溝の直下にて露出している領域の表面粗さ（Ｒｚ）が、８μｍ以下であること。
（３）上記手段１乃至１１のいずれかにおいて、前記樹脂基材表面と前記第１の前記下地塗膜層との間、または前記第１の前記下地塗膜層と前記第２の前記下地塗膜層との間に膨れが生じていないこと。
（４）上記手段１乃至１１のいずれかにおいて、前記第２の下地塗膜層において、前記第１のレーザ加工溝の直下に位置する領域と、直下に位置していない領域とで、密着強度が等しいこと。
（５）上記手段１乃至１１のいずれかにおいて、前記第２の下地塗膜層は、赤色であること。
（６）上記手段１乃至１１のいずれかにおいて、前記第２の下地塗膜層は２層であり、下層に位置するものが赤色で着色され、上層に位置するものが青色で着色されていること。
（７）上記手段１乃至１１のいずれかにおいて、前記表層塗膜層の厚さは２０μｍ〜４０μｍ、前記第１の下地塗膜層の厚さは１５μｍ〜２０μｍであり、前記第２の下地塗膜層の厚さは１０μｍ〜２０μｍであること。
【符号の説明】
【００６９】
１１…加飾部品としての自動車用内装部品
１２…樹脂基材
１３…樹脂基材の表面
２１Ｂ…第１の下地塗膜層
２１Ｃ…第２の下地塗膜層
２２…第１のレーザ加工溝
２６…露出領域
２７…非露出領域
３１…表層塗膜層
３２…第２のレーザ加工溝
Ｄ１…第２の下地塗膜層の厚さ
Ｄ２…表層塗膜層の厚さ
ｈ１…樹脂基材の表面を基準とする非露出領域の表面までの高さ
ｈ２…樹脂基材の表面を基準とする露出領域の表面までの高さ
Ｌ１…赤外線レーザ
ｗ１…第１のレーザ加工溝の幅
ｗ２…第２のレーザ加工溝の幅
【図１】
2019005944.tif 000003
【図２】
2019005944.tif 000004
【図３】
2019005944.tif 000005
【図４】
2019005944.tif 000006
【図５】
2019005944.tif 000007
【図６】
2019005944.tif 000008
【図７】
2019005944.tif 000009
【図８】
2019005944.tif 000010
【図９】
2019005944.tif 000011
【図１０】
2019005944.tif 000012
【図１１】
2019005944.tif 000013